ЭЛЕМЕНТ СКОЛЬЖЕНИЯ С ПОКРЫТИЕМ ТЕРМИЧЕСКОГО НАПЫЛЕНИЯ И СПОСОБ ЕГО ИЗГОТОВЛЕНИЯ

1. Элемент скольжения для двигателя внутреннего сгорания, включающий
- основу и
- покрытие, которое может быть получено посредством термического напыления порошка с содержанием элементов мас.%:
от 55 до 75 хрома (Cr);
от 3 до 10 кремния (Si);
от 18 до 35 никеля (Ni);
от 0,1 до 2 молибдена (Мо);
от 0,1 до 3 углерода (С);
от 0,5 до 2 бора (В); и
от 0 до 3 железа (Fe).
3
2
2. Элемент скольжения по п.1, отличающийся тем, что порошок содержит CrC, внедренный в матрицу Ni/Cr.
3
2
3
2
3
2
3. Элемент скольжения по п.2, отличающийся тем, что содержание CrC выбрано в соответствии с содержанием CrC от 30 до 50 мас.% CrC.
4. Элемент скольжения по любому из пп.1-3, отличающийся тем, что величины частиц порошка находятся от 5 до 65 мкм.
5. Элемент скольжения по любому из пп.1-3, отличающийся тем, что величины частиц карбидов, внедренных в матрицу Ni/Cr, находятся от 1 до 5 мкм.
6. Элемент скольжения по любому из пп.1-3, отличающийся тем, что толщина слоя покрытия составляет до 1000 мкм.
7. Элемент скольжения по любому из пп.1-3, отличающийся тем, что термическое напыление включает высокоскоростное газопламенное напыление или плазменное напыление.
8. Элемент скольжения по любому из пп.1-3, отличающийся тем, что элемент скольжения представляет собой поршневое кольцо.
9. Способ изготовления элемента скольжения для двигателя внутреннего сгорания, включающий:
- подготовку основы и
- покрытие основы посредством термического напыления порошка с содержанием элементов, мас.%:
от 55 до 75 хрома (Cr);
от 3 до 10 кремния (Si);
от 18 до 35 никеля (Ni);
от 0,1 до 2 молибдена (Мо);
от 0,1 до 3 углерода (С);
от 0,5 до 2 бора (В) и
от 0 до 3 железа (Fe).
3
2
10. Способ по п.9, отличающийся тем, что порошок содержит CrC, внедренный в матрицу Ni/Cr.
3
2
3
2
3
2
11. Способ по п.10, отличающийся тем, что содержание CrC выбрано в соответствии с содержанием CrC от 30 до 50 мас.% CrC.
12. Способ по любому из пп.9-11, отличающийся тем, что величины частиц порошка находятся от 5 до 65 мкм.
13. Способ по любому из пп.9-11, отличающийся тем, что величины частиц карбидов, внедренных в матрицу Ni/Cr, находятся от 1 до 5 мкм.
14. Способ по любому из пп.9-11, отличающийся тем, что толщина слоя покрытия составляет до 1000 мкм.
15. Способ по любому из пп.9-11, отличающийся тем, что термическое напыление включает высокоскоростное газопламенное напыление или плазменное напыление.